СИЛИКАТНАЯ СМЕСЬ
SILICATE MIXTURE

Изобретение относится к строительным материалам и может быть использовано для приготовления строительных растворов, производства внутренних и наружных штукатурных работ.
Известна силикатная смесь, включающая немолотый кварцевый песок, известковое вяжущее, содержащее известь негашеную и добавку в виде водного раствора медного купороса (RU 2305666, МПК C04B 2/06, опубл. 10.09.2007).
Известная композиция задерживает гидратацию извести, а при приготовлении вяжущего предотвращает налипание извести на стенки мельницы, но имеет пониженную биостойкость.
Техническим результатом является повышение биологической стойкости силикатной смеси.
Сущность изобретения заключается в том, что силикатная смесь, включающая негашеную известь, немолотый кварцевый песок и добавку, в качестве добавки содержит водный раствор аммиачной селитры концентрации 0,66-6,25%, при следующем соотношении компонентов, мас.%: негашеная известь 16,8-19,8, немолотый кварцевый песок 52,6-57,1 и водный раствор аммиачной селитры концентрации 0,66-6,25% - 23,1-30,6.
Как показывают проведенные исследования, при большей концентрации аммиачной селитры в воде (более 6,25%) наблюдается снижение прочности силикатной смеси, а при меньшей концентрации (меньше 0,66%) силикатная смесь подвержена биокоррозии.
Силикатную смесь готовят следующим образом. Производят весовую дозировку компонентов. Смесь получают путем смешивания немолотого кварцевого песка и негашеной извести. Далее полученную сухую смесь смешивают с водным раствором аммиачной селитры концентрации 0,66-6,25%. Полученную смесь укладывают в стальные формы и уплотняют на виброустановках.
При исследовании силикатной смеси испытания проводились на образцах нижеследующих составов (табл.1)
Таблица 1
№ состава
Состав вяжущего
Концентрация аммиачной селитры в воде, %
Концентрация медного купороса в воде, %
Негашеная известь
Немолотый кварцевый песок
Водный р-р аммиачной селитры
Водный р-р медного купороса
1
16,8
52,6
30,6
0
2
17,4
53,5
29,1
0,66
3
18,0
54,4
27,6
1,64
4
18,6
55,3
26,1
3,22
5
19,2
56,2
24,6
4,76
6
19,8
57,1
23,1
6,25
7
7,9
80,5
-
11,6
-
5
Испытания на биостойкость проводят по ГОСТ 9.049-91 методом 1 и 3. В качестве тест-организмов используют следующие виды плесневых грибов: Aspergillus niger, A.flafus, A.terreus, Penicillium cuclopium, P.funiculosum, P.chrysogenum, Paecilomyces varioti, Chaetomium globosum, Trichoderma viride.
Полученные результаты приведены в табл.2.
Таблица 2
Состав
Степень роста грибов, баллы
Характеристика по ГОСТ 9049-91
Метод 1
Метод 3
1
3
4
Негрибостойкий
2
2
4
Грибостойкий
3
1
4
Грибостойкий
4
0
4
Грибостойкий
5
0
4
Грибостойкий
6
0
4
Грибостойкий
7
3
4
Негрибостойкий
Из результатов приведенных в табл.2 следует, что составы в зависимости от соотношений компонентов обладают различными показателями биостойкости. Оптимальными являются составы 3-6.
Предлагаемые составы силикатной смеси по сравнению с известными решениями обладают высокими грибостойкими свойствами.